(57)【特許請求の範囲】
【請求項１】
炭化タングステン粒子を含む超硬合金からなる切削工具用基材であって、
いずれか１の表面に対する垂直断面において、
前記炭化タングステン粒子は、
ａ）円形度の平均値が、０．７５以上であり、
ｂ）円形度の分散が、０．０１０以下であり、
前記炭化タングステン粒子は、平均粒径が、０．４〜５．０μｍである、超硬合金からなる切削工具用基材。
【請求項２】
前記垂直断面に含まれる、
前記炭化タングステン粒子の全数に対して２０％の粒子を、粒子の断面積が小さい方から選び出して粒子群Ｐとしたとき、前記粒子群Ｐに含まれる炭化タングステン粒子は、
ａ）円形度の平均値が、０．７０以上であり、
ｂ）円形度の分散が、０．０１５以下である、請求項１に記載の超硬合金からなる切削工具用基材。
【請求項３】
前記超硬合金は、
ｉ）前記炭化タングステン粒子と、
ｉｉ）周期律表のＩＶａ族元素、Ｖａ族元素、およびＶＩａ族元素からなる群より選ばれる少なくとも１種の元素と、炭素、窒素、酸素および硼素からなる群より選ばれる少なくとも１種の元素とから構成される化合物の１種以上からなる化合物相または固溶体相と、ｉｉｉ）鉄族元素の１種以上からなる結合相と、
ｉｖ）不可避不純物と、を含み、
前記化合物相または固溶体相は、０．１〜５０質量％の範囲で含まれ、
前記結合相は、０．２〜２０質量％の範囲で含まれる、請求項１または請求項２に記載の超硬合金からなる切削工具用基材。
【請求項４】
前記超硬合金は、
ｉ）前記炭化タングステン粒子と、
ｉｉ）鉄族元素の１種以上からなる結合相と、
ｉｉｉ）不可避不純物と、を含み、
前記結合相は、０．２〜２０質量％の範囲で含まれる、請求項１または請求項２に記載の超硬合金からなる切削工具用基材。
【請求項５】
基材と該基材上に形成された被膜とを備える表面被覆切削工具であって、
前記基材は、請求項１〜請求項４のいずれかに記載の超硬合金からなる切削工具用基材により構成される、表面被覆切削工具。
【請求項６】
前記被膜は、周期律表のＩＶａ族元素、Ｖａ族元素、ＶＩａ族元素、Ａｌ、およびＳｉからなる群より選ばれる少なくとも１種の元素、または該元素と、炭素、窒素、酸素および硼素からなる群より選ばれる少なくとも１種の元素との化合物からなる１層以上の層を含む、請求項５に記載の表面被覆切削工具。
【請求項７】
前記被膜は、物理蒸着法および／または化学蒸着法により形成される、請求項５または請求項６に記載の表面被覆切削工具。
【請求項８】
前記被膜は、化学蒸着法により形成されるものであり、ＭＴ−ＴｉＣＮ層および／またはα−アルミナ層を含む、請求項５〜請求項７のいずれかに記載の表面被覆切削工具。
【発明の詳細な説明】
【技術分野】
【０００１】
本発明は、超硬合金からなる切削工具用基材およびこれを用いた表面被覆切削工具に関する。より詳細には、広範な使用用途を持ち、特に鋼加工やチタン加工に効果の高い超硬合金からなる切削工具用基材およびこれを用いた表面被覆切削工具に関する。
【背景技術】
【０００２】
従来から、炭化タングステンを主成分とする超硬合金で構成された切削工具を用いて、各種の被削材を切削加工することが行なわれている。
【０００３】
このような超硬合金製切削工具は、耐摩耗性をはじめとする刃先強度が高いことが要求される。
【０００４】
上記の超硬合金は、炭化タングステン（以下、「ＷＣ」とも記す）を主体として含むＷＣ粉末と、ＷＣ粉末同士を結合する結合相と、必要に応じて周期律表のＩＶａ族元素、Ｖａ族元素、およびＶＩａ族元素からなる群より選ばれる少なくとも１種の元素と、炭素、窒素、酸素および硼素からなる群より選ばれる少なくとも１種の元素とからなる化合物の１種以上からなる化合物相または固溶体相を主体とする粉末を混合した後、プレス法、射出成形法、または押し出し法で成形し、さらにそれら成形体を焼結プレートに載せて焼結炉に入れ、液相焼結して焼結体を作製することにより得られる。
【０００５】
昨今、被削材の硬度化が進み、加工能率を高めるため切削速度が高速化されるなど、切削工具の使用条件は過酷化を極めている。それに加えて、切削油を使用しないドライ切削などのニーズが高まるなど、用途の多様化も進んでいる。
【０００６】
かかる状況下、切削工具には、耐摩耗性をはじめとする刃先強度の改善が益々望まれるようになっている。
【０００７】
上記課題を解決するため、従来から、さまざまな試みがなされている。たとえば、特開平１０−１７６２３４号公報（特許文献１）、特開平１０−００８１８２号公報（特許文献２）および特開平０７−２７８７１９号公報（特許文献３）では、超硬合金組織において、ＷＣ粒子の形状を制御することで、切削性能を高める方法が提案されている。また、特開平０５−３０２１３６号公報（特許文献４）では、超硬合金組織において、Ｔｉ化合物相の形状を制御し、特開２００３−１５５５３７号公報（特許文献５）では結合相の形状を制御することで、切削性能を高める方法が提案されている。
【０００８】
これらは、材料粒子の異方性すなわちアスペクト比（粒子の長径をＸ、短径をＹとすると、Ｘ／Ｙ）を高くすることで、ウィスカー強化を利用し、切削性能の改善を図ろうとするものである。
【０００９】
しかし、アスペクト比を高くすることで、上記ウィスカー強化により、耐衝撃性は改善するものの、超硬合金組織内で異方性粒子が一種の欠陥となり、切削工具に必要とされる刃先強度が低下してしまう場合があった。
【００１０】
したがって、特許文献１〜５に開示されている技術をもってしても、依然として、耐摩耗性をはじめとする刃先強度の改善が十分でなく、いずれの超硬合金からなる切削工具用基材およびこれを用いた切削工具も、ユーザーが要求する切削性能を満たすレベルには達していないというのが現状である。
【００１１】
そして、これらの超硬合金からなる切削工具用基材は、たとえば、「超硬合金と焼結硬質材料  基礎と応用」（１９８６年丸善出版株式会社発行）（非特許文献１）に説明されているように、原料粉末を鋼球とともに密閉容器に入れ、粉砕と混合を繰り返す工程を経て製造されている。
【先行技術文献】
【特許文献】
【００１２】
【特許文献１】特開平１０−１７６２３４号公報
【特許文献２】特開平１０−００８１８２号公報
【特許文献３】特開平０７−２７８７１９号公報
【特許文献４】特開平０５−３０２１３６号公報
【特許文献５】特開２００３−１５５５３７号公報
【非特許文献】
【００１３】
【非特許文献１】「超硬合金と焼結硬質材料  基礎と応用  発行元：株式会社丸善出版株式会社」
【発明の概要】
【発明が解決しようとする課題】
【００１４】
本発明は、上記のような現状に鑑みなされたものであって、その目的とするところは、耐摩耗性をはじめとする刃先強度に優れた超硬合金からなる切削工具用基材およびこれを用いた表面被覆切削工具を提供することにある。
【課題を解決するための手段】
【００１５】
本発明者らは、上記課題を解決すべく、超硬合金の合金組織内におけるＷＣ粒子の状態と材料特性との関係について鋭意研究を重ねたところ、個々のＷＣ粒子の円形度およびそのバラツキが、特定の条件を満たすとき、耐摩耗性をはじめとする刃先強度が、飛躍的に改善することを見出し、本発明を完成した。
【００１６】
すなわち、本発明の超硬合金からなる切削工具用基材は、
ＷＣ粒子を含む超硬合金からなる切削工具用基材であって、
いずれか１の表面に対する垂直断面において、
該ＷＣ粒子は、
ａ）円形度の平均値が、０．７５以上であり、
ｂ）円形度の分散が、０．０１０以下であることを特徴とする。
【００１７】
ここで、該垂直断面に含まれる、該ＷＣ粒子の全数に対して２０％の粒子を、粒子の断面積が小さい方から選び出して粒子群Ｐとしたとき、該粒子群Ｐに含まれるＷＣ粒子は、
ａ）円形度の平均値が、０．７０以上であり、
ｂ）円形度の分散が、０．０１５以下であることが好ましい。
【００１８】
さらに、該ＷＣ粒子は、平均粒径が、０．４〜５．０μｍであることが好ましい。
また、該超硬合金は、
ｉ）該ＷＣ粒子と、
ｉｉ）周期律表のＩＶａ族元素、Ｖａ族元素、およびＶＩａ族元素からなる群より選ばれる少なくとも１種の元素と、炭素、窒素、酸素および硼素からなる群より選ばれる少なくとも１種の元素とから構成される化合物の１種以上からなる化合物相または固溶体相と、
ｉｉｉ）鉄族元素の１種以上からなる結合相と、
ｉｖ）不可避不純物と、を含み、
該化合物相または固溶体相は、０．１〜５０質量％の範囲で含まれ、
該結合相は、０．２〜２０質量％の範囲で含まれる、超硬合金からなる切削工具用基材であることが好ましい。さらに好ましくは、該結合相は、５質量％以上１１質量％以下の範囲で含まれることが好適である。これは、結合相が５質量％未満の場合は、超硬合金の強度が低下するからであり、１１質量％を超過する場合は、ＷＣ粒子同士の接合部が減少し、ＷＣ粒子と結合相との界面部が増加して、熱を効率的に逃がし難くなるからである。
【００１９】
また、該超硬合金は、
ｉ）該ＷＣ粒子と、
ｉｉ）鉄族元素の１種以上からなる結合相と、
ｉｉｉ）不可避不純物と、を含み、
該結合相は、０．２〜２０質量％の範囲で含まれる、超硬合金からなる切削工具用基材であっても好ましい。
【００２０】
また、本発明の超硬合金からなる切削工具用基材を用いた切削工具としては、基材上に形成された被膜を備える表面被覆切削工具であることが好ましい。
【００２１】
ここで、該被膜は、周期律表のＩＶａ族元素、Ｖａ族元素、ＶＩａ族元素、Ａｌ、およびＳｉからなる群より選ばれる少なくとも１種の元素、または該元素と、炭素、窒素、酸素および硼素からなる群より選ばれる少なくとも１種の元素との化合物からなる１層以上の層を含むことが好ましい。
【００２２】
また、該被膜は、物理蒸着法および／または化学蒸着法により形成されることが好ましい。
【００２３】
また、該被膜は、化学蒸着法により形成されるものであり、ＭＴ−ＴｉＣＮ層および／またはα−アルミナ層を含むことが好ましい。
【発明の効果】
【００２４】
本発明の超硬合金からなる切削工具用基材は、上記のような構成を有することにより、耐摩耗性をはじめとする刃先強度に優れるという効果を示す。したがって、該基材を用いた表面被覆切削工具は、極めて良好な切削性能を示す。
【発明を実施するための形態】
【００２５】
以下、本発明についてさらに詳細に説明する。
＜超硬合金＞
本発明の超硬合金からなる切削工具用基材は、ＷＣ粒子を含み、
いずれか１の表面に対する垂直断面において、
該ＷＣ粒子は、
ａ）円形度の平均値が、０．７５以上であり、
ｂ）円形度の分散が、０．０１０以下であることを特徴とする。
【００２６】
このような超硬合金からなる切削工具用基材は、粉末冶金法によって作製されるのが一般的である。すなわち、原料である金属粉末を粉砕混合し、プレス成形してから、液相焼結が行なわれる。そして、必要に応じて、その後に研磨加工が実行される。この場合、得られた超硬合金の組織は、出発原料および／または粉末混合後の粉末物性に大きく依存していることが判明した。
【００２７】
粉砕混合では、たとえば非特許文献１に記載されているように、ボールミル、振動ミル、アトライターなどを用いて、原料粉末に大きな衝撃力を加えて粉砕するため、粉砕時にアスペクト比の大きな粒子が発生する。これは、ＷＣの結晶構造が、六方最密充填構造であるため硬くて脆い性質を持つことが原因と考えられる。
【００２８】
超硬合金の組織中に、アスペクト比の大きなＷＣ粒子が含まれると、上記のようにウィスカー強化と類似の作用により超硬合金の耐衝撃性がある程度改善する。
【００２９】
しかしながら、アスペクト比の大きなＷＣ粒子を含んだ超硬合金では、合金組織内においてＷＣ粒子の存在状態に方向性が生じるが、ＷＣ粒子の方向性によっては、切削中にＷＣ粒子が脱落するなど、耐摩耗性が低下する場合があった。
【００３０】
ところで、超硬合金を用いた切削工具で、切削加工を行なった場合、刃先部は被削材との摩擦によって、摩擦熱を生じ非常に高温となる。
【００３１】
このように、超硬合金が高温になることによって、材料組織の化学的な摩耗や熱亀裂によって欠損が引き起こされ、刃先強度の低下を助長していると考えられる。
【００３２】
従来、切削加工時の温度上昇を抑制し、工具寿命を延命するために、切削速度を低下させる手段や、クーラントを用いて刃先部を冷却する手段が採用されてきた。しかしながら、これらの手段によっては、上記した昨今の市場要求、すなわち、高速切削やドライ切削に対応することができず、技術革新が待ち望まれていた。
【００３３】
ここで、超硬合金自体の熱伝導率を高めることができれば、放熱量が増加し、刃先部の温度上昇を抑制できると考えられる。
【００３４】
しかし、合金組織の主体となるＷＣ粒子の熱伝導率は、１３０Ｗ／ｍＫ以上と既に非常に高い水準であることが、従来から知られており、超硬合金の熱伝導率の改善は限界に達しつつあると考えられていた。
【００３５】
本発明者らは、材料自体の熱伝導率ではなく、熱の伝導経路という全く新しい視点から、超硬合金の合金組織について鋭意研究を重ね、ＷＣ粒子を球形に近づけ、合金組織内におけるＷＣ粒子同士の接触状態を変化させることで、放熱量が大幅に増加し、アスペクト比を大きくすることでは実現できなかった耐摩耗性をはじめとする刃先強度の改善を実現し得ることを見出した。
【００３６】
さらに、ＷＣ粒子形状のバラツキを制御することで、局所的な温度上昇が緩和され、上記効果を飛躍的に高めることができることを見出し、本発明を完成した。
【００３７】
すなわち、本発明の超硬合金からなる切削工具用基材は、ＷＣ粒子を含み、
いずれか１の表面に対する垂直断面において、
該ＷＣ粒子は、
ａ）円形度の平均値が、０．７５以上であり、
ｂ）円形度の分散が、０．０１０以下であることを特徴としている。
【００３８】
ここで、円形度とは、上記垂直断面における、いずれか１のＷＣ粒子の断面積と同じ面積を有する円の円周長さを、該ＷＣ粒子の外周長さで除算した値を二乗した値を示す。円形度の平均値とは、上記垂直断面に含まれるＷＣ粒子の円形度の相加平均を示す。
【００３９】
円形度の分散とは、上記垂直断面に含まれるＷＣ粒子の円形度の標本分散を示す。
ここで、円形度が、０．７５未満であると、ＷＣ粒子同士の接触面積が小さくなり、熱を効率的に逃がし難くなるため好ましくない。したがって、円形度は、０．７５以上であることを要する。
【００４０】
また、円形度の分散が、０．０１０を超過すると、熱の伝導経路にもバラツキが生じ、局所的な温度上昇が発生しやすくなるため好ましくない。したがって、円形度の分散は、０．０１０以下であることを要する。
【００４１】
さらに、ＷＣ粒子の粒度分布において、相対的に粒径が小さい粒子の形状を制御することで、上記効果は一層高められる。
【００４２】
上記のように、粉砕混合では、粒子が粉砕されることによってアスペクト比の大きな粒子が発生するが、このような粒子は、粉砕混合後の粒度分布において、相対的に粒径の小さい側に多く分布していることが判明した。そして、アスペクト比が大きいことは、円形度が低いことを意味する。
【００４３】
本発明者らは、この粒径が小さく、かつアスペクト比の大きな粒子の存在に着目し、ＷＣ粒子の全数に対して粒径が小さい方から２０％の粒子の円形度およびその分散を制御することが、上記効果を高める上で、極めて有効であることを見出した。
【００４４】
すなわち、超硬合金からなる切削工具用基材のいずれか１の表面に対する垂直断面に含まれる、ＷＣ粒子の全数に対して２０％の粒子を、粒子の断面積が小さい方から選び出して粒子群Ｐとしたとき、該粒子群Ｐに含まれるＷＣ粒子は、
ａ）円形度の平均値が、０．７０以上であり、
ｂ）円形度の分散が、０．０１５以下であることが好ましい。
【００４５】
また、ＷＣ粒子の平均粒径は、０．４〜５．０μｍ（０．４μｍ以上５．０μｍ以下）であることが好ましく、その場合には上記効果はさらに顕著なものとなる。平均粒径が、０．４μｍ未満であると、ＷＣ粒子の円形度を高めたとしても、ＷＣ粒子同士の接触面積が大きくならず、十分な熱の伝導経路を確保できない。５．０μｍを超過すると、ＷＣ粒界に含まれる結合相の厚みが増加して曲げ強度が低下するため、切削工具用材料として好ましくない。したがって、ＷＣ粒子の平均粒径は、０．４〜５．０μｍであることが好適である。
【００４６】
なお、上記のような垂直断面は、理論上無限に存在するが、いずれか１の垂直断面において、円形度およびその分散が上記条件を満たす限り、本発明の効果は示され、本発明の範囲に含まれる。
【００４７】
これは、いずれか１の垂直断面において、上記条件を満たせば、同様の特性が基材全体にわたって反映されているからである。
【００４８】
＜超硬合金の製造方法＞
＜ＷＣ粒子の球状化処理＞
このような本発明のＷＣ粉末を得るためには、原料となるＷＣ粉末だけを、粉砕が発生しない状態で長時間攪拌する。このような処理を行なうことで、ＷＣ粒子同士の衝突によって、粒子各々が研磨されて、球状に近い粒子からなる原料粉末を得ることができる。すなわち、粒子断面の円形度を高めることができる。
【００４９】
上記の長時間攪拌は、乾式状態で行なってもよく、水、エタノール、アセトン、イソプロピルアルコールなどの溶媒を用いてスラリー状態として行なってもよい。
【００５０】
＜ＷＣ粉末の分級処理＞
上記のようにして得られたＷＣの原料粉末を、分級装置によって適宜分級することによって、円形度が低い微粒子を除去し、円形度の分散が小さい原料粉末とすることができる。
【００５１】
ここで、分級方式は特に限定されず、たとえば気流方式、湿式ふるい方式、乾式ふるい方式などを用いることができる。分級済みの粉末を再度分級する複数処理を行なうこともできる。この場合、原料粉末の円形度の分散をより小さくすることができる。
【００５２】
＜超硬合金原料の混合＞
このようにして得られたＷＣの原料粉末は、他の原料と混合する際にも、粉砕が発生しない状態で行なうことが好ましい。すなわち、他の原料と混合する際に粉砕が発生すると、ＷＣ粒子の円形度が低下し、所望のＷＣ粒子を含んだ超硬合金が得られないからである。
【００５３】
粉砕の発生しない方法としては、たとえば、原料粉末の混合物を、粉砕用ボールの入っていないボールミルに入れて長時間攪拌するか、またはＶ型混合機で長時間低速で混合する方法が挙げられる。ここで、攪拌方法は特に限定されず、インペラを用いる方法、水流のみを用いる方法およびこれらを兼ね備えた方法など、粉砕が生じ難い方法であれば、いかなる方法を用いてもよい。
【００５４】
＜超硬合金の調製＞
上記の球状化処理および／または分級処理を経たＷＣ原料粉末と、その他の原料を、水、エタノール、アセトン、イソプロピルアルコールなどの溶媒とともに攪拌機に入れ、低速回転で長時間攪拌した後、得られた混合物を乾燥させて、成形し、焼結することで、目的の円形度およびその分散を備えた超硬合金からなる切削工具用基材を得ることができる。
【００５５】
＜ＷＣ粒子の評価＞
超硬合金組織中のＷＣ粒子の評価は、超硬合金からなる基材の任意の表面または断面を鏡面加工して、該加工面を顕微鏡で観察して行なう。
【００５６】
鏡面加工の方法としては、たとえば、ダイヤモンドペーストで研磨する方法、ＦＩＢ装置（集束イオンビーム装置）を用いる方法、ＣＰ装置（クロスセクションポリッシャー装置）を用いる方法およびこれらを組み合わせた方法などを挙げることができる。
【００５７】
該加工面を金属顕微鏡によって観察する場合には、加工面を村上氏試薬でエッチングするのが好ましい。顕微鏡観察で得られた画像をコンピュータに取り込み、画像解析ソフトウェアを用いて解析することで、円形度などの各種情報を取得することができる。
【００５８】
なお、観察面としては工具として機能する部位において行なうのが好ましい。
顕微鏡観察の方法としては、たとえば金属顕微鏡で７５０〜１５００倍、ＳＥＭ（走査電子顕微鏡）で８０〜１００００倍の倍率で観察することができる。
【００５９】
顕微鏡観察で得られた画像から、下記式（Ｉ）によって、個々のＷＣ粒子の円形度を算出できる。
【００６０】
【数１】
0005811954.tif 000002
【００６１】
式（Ｉ）中、ＣはＷＣ粒子の円形度を示し、ＳはＷＣ粒子の断面積を示し、ＬはＷＣ粒子の外周長さを示す。
【００６２】
また、下記式（ＩＩ）によって、ＷＣ粒子の円形度の平均値を算出できる。
【００６３】
【数２】
0005811954.tif 000003
【００６４】
式（ＩＩ）中、ＣAはＷＣ粒子の円形度の平均値を示し、Ｃiは個々のＷＣ粒子の円形度を示し、ＮはＷＣ粒子の総数を示す。
【００６５】
さらに、下記式（ＩＩＩ）によって、円形度の分散を算出できる。
【００６６】
【数３】
0005811954.tif 000004
【００６７】
式（ＩＩＩ）中、Ｃvは円形度の分散を示し、ＣAは円形度の平均値を示し、Ｃiは個々のＷＣ粒子の円形度を示し、ＮはＷＣ粒子の総数を示す。
【００６８】
また、下記式（ＩＶ）によって、個々のＷＣ粒子の粒径（Ｈｅｙｗｏｏｄ径）を算出できる。以降、単に粒径という場合は、Ｈｅｙｗｏｏｄ径を示す。
【００６９】
【数４】
0005811954.tif 000005
【００７０】
式（ＩＶ）中、ｄはＷＣ粒子の粒径（Ｈｅｙｗｏｏｄ径）を示し、ＳはＷＣ粒子の断面積を示す。
【００７１】
さらに、下記式（Ｖ）によって、平均粒径を算出できる。
【００７２】
【数５】
0005811954.tif 000006
【００７３】
式（Ｖ）中、Ｄは平均粒径を示し、ｄiは個々のＷＣ粒子の粒径を示し、ＮはＷＣ粒子の総数を示す。
【００７４】
ここで、ＷＣ粒子の総数Ｎは、たとえば、１０００〜５０００倍で顕微鏡観察したとき、２００個以上とすることが好ましい。
【００７５】
さらに、総数Ｎに対して２０％の粒子を、断面積Ｓが小さい方から選び出して粒子群Ｐとし、該粒子群Ｐに含まれるＷＣ粒子について、上記と同様にして、円形度、円形度の平均値および円形度の分散を、それぞれ算出することができる。
【００７６】
＜超硬合金の組成＞
本発明の超硬合金からなる切削工具用基材における超硬合金の組成としては、特に限定されることなく、従来公知の組成を採用することができる。たとえば、次のような組成を有するものを採用することが好ましい。
【００７７】
すなわち、超硬合金として、
ｉ）該ＷＣ粒子と、
ｉｉ）周期律表のＩＶａ族元素（Ｔｉ、Ｚｒ、Ｈｆなど）、Ｖａ族元素（Ｖ、Ｎｂ、Ｔａなど）、およびＶＩａ族元素（Ｃｒ、Ｍｏ、Ｗなど）からなる群より選ばれる少なくとも１種の元素と、炭素、窒素、酸素および硼素からなる群より選ばれる少なくとも１種の元素とから構成される化合物の１種以上からなる化合物相または固溶体相（ただし、Ｃｒ3Ｃ2、ＶＣは除く）と、
ｉｉｉ）鉄族元素（Ｆｅ、Ｃｏ、Ｎｉをいい、鉄系金属ともいう）の１種以上からなる結合相と、
ｉｖ）不可避不純物と、を含み、
該化合物相または固溶体相は、０．１〜５０質量％（０．１質量％以上５０質量％以下）の範囲で含まれ、該結合相は、０．２〜２０質量％（０．２質量％以上２０質量％以下）の範囲で含まれるものを挙げることができる。
【００７８】
ここで、化合物相また固溶体相は、好ましくは、０．４〜１５．０質量％（０．４質量％以上１５．０質量％以下）であり、より好ましくは、０．８〜５．０質量％（０．８質量％以上５．０質量％以下）とすることが好適である。
【００７９】
さらに、化合物相または固溶体相が、Ｔｉと、炭素、窒素、酸素および硼素からなる群より選ばれる少なくとも１種の元素とから構成される化合物を含む場合は、該化合物の含有量は、０．５質量％未満であることが好ましい。
【００８０】
このような化合物の含有量が０．５質量％以上となると、用途によっては、耐欠損性が低下する場合があるからである。
【００８１】
また、上記化合物相または固溶体相の組成としては、Ｔａと、炭素および／または窒素と、から構成される化合物が、耐摩耗性の観点から特に好ましい。
【００８２】
このような化合物としては、たとえば、ＴａＣ、ＴａＮ、ＴａＣＮなどを挙げることができる。
【００８３】
また、超硬合金として、
ｉ）該ＷＣ粒子と、
ｉｉ）鉄族元素の１種以上からなる結合相と、
ｉｉｉ）不可避不純物と、を含み、
該結合相は、０．２〜２０質量％（０．２質量％以上２０質量％以下）の範囲で含まれるものを挙げることもできる。
【００８４】
上記超硬合金の組成範囲は、一般に、工業的に製造されている範囲であるが、この範囲を超えてもよく、また部位により結合相の上記割合が変わっていてもよい。
【００８５】
また、このような超硬合金は、組織中に局所的にη相と呼ばれる異常相を含んでいても本発明の効果は示される。なお、本発明の超硬合金からなる切削工具用基材は、その表面に脱β層やＣｏ富化層や表面硬化層が形成されていてもよく、このように表面が改質されていても本発明の効果は示される。
【００８６】
＜使用用途＞
このような本発明の超硬合金からなる切削工具用基材は、耐摩耗性をはじめとする刃先強度に優れ、特に熱的要因による損傷の発生率が極めて少ない。したがって、本発明の基材は、温度や応力の面で過酷な環境となる切削工具への適応性が高い。
【００８７】
たとえば、刃先温度が高くなる鋼切削加工およびチタン加工用途で、特に優れた性能を発揮する。チタン加工では、被削材であるチタンまたはチタン合金の熱伝導度が低く、かつ加工硬化が生じやすい。そのため、被削材と切れ刃との境界部分に局所的な温度上昇と応力集中が発生するいわゆる境界摩耗が発生しやすい過酷な環境となる。従来の超硬合金からなる切削工具用基材では、この過酷な環境に耐えることができず、短寿命であった。しかし、本発明の基材を用いた切削工具では、このような過酷な環境でも十分な材料寿命を示す。
【００８８】
なお、上記のような切削工具としては、たとえばドリル、エンドミル、フライス加工用刃先交換型切削チップ、旋削加工用刃先交換型チップ、メタルソー、歯切工具、リーマまたはタップなどを挙げることができる。
【００８９】
＜表面被覆切削工具＞
本発明の超硬合金からなる基材を用いた切削工具は、該基材上に被膜が形成された表面被覆切削工具であることが好ましい。
【００９０】
＜被膜＞
該被膜は、切削工具の全面を覆うようにして形成されていてもよいし、切削工具の一部分のみを覆うようにして形成されていてもよいが、その形成目的が切削工具の諸特性の向上（すなわち切削性能の向上）にあることから、全面を覆うか、もしくは一部分を覆う場合であっても切削性能の向上に寄与する部位の少なくとも一部分を覆うことが好ましい。
【００９１】
また、該被膜の構成は部分的に異なっていたとしてもよく、異なっていたとしても本発明の範囲を逸脱するものではない。
【００９２】
このように被膜によって切削工具を覆うことにより、切削工具の耐摩耗性、耐酸化性、靭性、および使用済み刃先部の識別のための色付き性などの諸特性を向上させる作用が付与される。
【００９３】
このような被膜は、周期律表のＩＶａ族元素（Ｔｉ、Ｚｒ、Ｈｆなど）、Ｖａ族元素（Ｖ、Ｎｂ、Ｔａなど）、ＶＩａ族元素（Ｃｒ、Ｍｏ、Ｗなど）、Ａｌ、およびＳｉからなる群より選ばれる少なくとも１種の元素、または該元素と、炭素、窒素、酸素、および硼素からなる群より選ばれる少なくとも１種の元素との化合物からなる１層以上の層を含むことが好ましい。
【００９４】
上記のような元素または化合物としては、たとえばＴｉＣＮ、ＴｉＮ、ＴｉＣＮＯ、ＴｉＯ2、ＴｉＮＯ、ＴｉＢ2、ＴｉＢＮ、ＴｉＳｉＮ、ＴｉＳｉＣＮ、ＴｉＡｌＮ、ＴｉＡｌＣｒＮ、ＴｉＡｌＳｉＮ、ＴｉＡｌＳｉＣｒＮ、ＡｌＣｒＮ、ＡｌＣｒＣＮ、ＡｌＣｒＶＮ、ＴｉＡｌＢＮ、ＴｉＢＣＮ、ＴｉＡｌＢＣＮ、ＴｉＳｉＢＣＮ、ＡｌＮ、ＡｌＣＮ、Ａｌ2Ｏ3、ＺｒＮ、ＺｒＣＮ、ＺｒＮ、ＺｒＯ2、ＨｆＣ、ＨｆＮ、ＨｆＣＮ、ＮｂＣ、ＮｂＣＮ、ＮｂＮ、Ｍｏ2Ｃ、ＷＣ、Ｗ2Ｃ、Ｃｒ、Ａｌ、Ｔｉ、Ｓｉ、Ｖなどを挙げることができる。また、上記の元素または化合物に対し、他の元素が微量にドープされたものであってもよい。これらの組成中、各原子比は上記一般式に倣うものとする。なお、本発明において上記のように化合物を化学式で表わす場合、原子比を特に限定しない場合は従来公知のあらゆる原子比を含むものとし、必ずしも化学量論的範囲のもののみに限定されるものではない。たとえば単に「ＴｉＣＮ」と記す場合、「Ｔｉ」と「Ｃ」と「Ｎ」の原子比は５０：２５：２５の場合のみに限られず、また「ＴｉＮ」と記す場合も「Ｔｉ」と「Ｎ」の原子比は５０：５０の場合のみに限られず、従来公知のあらゆる原子比が含まれるものとする。また、ＴｉＣＮには、公知の化学蒸着法（ＣＶＤ法）を用いたＭＴ−ＴｉＣＮも含まれる（本発明において、「ＭＴ」とは低温のＣＶＤ法で形成されることを示す）。また、Ａｌ2Ｏ3には、α−アルミナも含まれるものとする。
【００９５】
したがって、本発明の被膜としては、化学蒸着法により形成されたＭＴ−ＴｉＣＮ層および／またはα−アルミナ層を含むことが好ましい。
【００９６】
本発明の被膜は、物理蒸着法（ＰＶＤ法）および／または化学蒸着法（ＣＶＤ法）により形成されることが好ましいが、圧縮残留応力を導入しやすく、かつ切削性能を改善することができるという点で、物理蒸着法がさらに好ましい。
【００９７】
ここで、物理蒸着法としては、たとえば従来公知の真空蒸着法やスパッタ法などを採用することができ、化学蒸着法としては、たとえば従来公知のプラズマＣＶＤ法などを採用することができる。
【００９８】
上記の物理蒸着法としては、従来公知の物理蒸着法をいずれも採用することができ特に限定されることはない。より詳細には、たとえばマグネトロンスパッタリング法、アーク式イオンプレーティング法、ホロカソード法、イオンビーム法、電子ビーム法、バランストマグネトロンスパッタリング法、アンバランストマグネトロンスパッタリング法、デュアルマグネトロンスパッタリング法などを挙げることができる。
【００９９】
なお、本発明の被膜の厚み（２層以上で形成される場合はその全体の厚み）は、１μｍ以上３０μｍ以下であることが好ましく、より好ましくは２μｍ以上２０μｍ以下である。その厚みが１μｍ未満の場合、耐摩耗性の向上作用が十分に示されないためであり、一方、３０μｍを超えてもそれ以上の諸特性の向上が認められないことから経済的に有利ではない。しかし、経済性を無視する限りその厚みは３０μｍ以上としても何等差し支えなく、本発明の効果は示される。このような厚みの測定方法としては、たとえば被膜を形成した刃先交換型切削チップを切断し、その断面を走査型電子顕微鏡（ＳＥＭ：Scanning  Electron  Microscope）または透過型電子顕微鏡（ＴＥＭ：Transmission  Electron  Microscope）により測定するものとする。また、被膜の組成は、エネルギー分散型Ｘ線分析装置（ＥＤＳ：Energy  Dispersive  x-ray  Spectroscopy）により測定するものとする。
【０１００】
＜製造方法＞
本発明の超硬合金からなる切削工具用基材は、上記のようにＷＣ粒子の球状化処理を実行することおよび粉砕が生じ難い方法で原料粉末の混合処理を実行することを除き、従来公知の製造方法により、特に限定されることなく製造することができる。
【０１０１】
たとえば、上記の球状化処理を経たＷＣ粒子を、その他の原料粉末と上記の粉砕が生じ難い方法で混合処理した後、その混合物をプレス成形するとともに焼結させることにより本発明の超硬合金からなる切削工具用基材を得ることができる。
【０１０２】
そして、該基材にホーニング処理など種々の刃先処理加工を行ない、切削工具とすることができるとともに、上記のような被膜を形成することもできる。
【実施例】
【０１０３】
以下、実施例を挙げて本発明をより詳細に説明するが、本発明はこれらに限定されるものではない。
【０１０４】
＜実施例１＞
以下のようにして表面に被膜を有する超硬合金からなる基材を用いた切削工具（刃先交換型切削チップ）Ｎｏ．１〜１０を作製した（ただしＮｏ．６は、被膜を有していない）。なお、各刃先交換型切削チップにおいて、ＷＣ原料粉末のフィッシャー径、球状化条件、分級の有無および成膜の有無の組合せは、以下の表１の通りである。
【０１０５】
表１中、球状化条件の欄が、「無」とは、出発原料のＷＣ粉末に対して球状化処理を行なわず、かつ超硬合金原料粉末の混合の際、粉砕混合を行なったことを示す。
【０１０６】
また、球状化条件の欄が、「５Ｈ」とは、ＷＣ粉末を、アセトンともに、粉砕用ボールを入れないボールミルで５時間混合を行ない、かつ超硬合金原料粉末の混合の際、粉砕の発生しない条件で混合したことを示す。
【０１０７】
まず、出発原料として、フィッシャー径が、３．４０μｍ、０．７０μｍおよび７．５０μｍの３種類のＷＣ粉末を準備した。
【０１０８】
＜球状化処理＞
このＷＣ粉末に、以下の球状化処理を実行し、円形度が高められたＷＣ粉末を得た。
【０１０９】
＜球状化条件＞
＜球状化条件（１）＞
ＷＣ粉末を、アセトンともに、粉砕用ボールを入れないボールミルで５時間混合した。
【０１１０】
＜球状化条件（２）＞
ＷＣ粉末を、アセトンともに、粉砕用ボールを入れないボールミルで１５時間混合した。
【０１１１】
＜球状化条件（３）＞
ＷＣ粉末を、アセトンともに、粉砕用ボールを入れないボールミルで２０時間混合した。
【０１１２】
＜球状化条件（４）＞
ＷＣ粉末を、アセトンともに、粉砕用ボールを入れないボールミルで３０時間混合した。
【０１１３】
＜球状化条件（５）＞
ＷＣ粉末を、アセトンともに、粉砕用ボールを入れないボールミルで４０時間混合した。
【０１１４】
＜分級処理＞
次いで球状化処理を行なったＷＣ粉末に以下の条件の分級処理を実行し、目的の円形度と円形度の分散を有するＷＣ粉末を得た。
【０１１５】
＜分級条件＞
出発原料のフィッシャー径が３．４０μｍであるＷＣ粉末に対しては、分級点を０．４μｍに設定した気流分級機で、１回分級した。
【０１１６】
また、これらのうち、球状化条件（３）で処理したものの一部については、分級を行なわなかった。
【０１１７】
出発原料のフィッシャー径が０．７０μｍであるＷＣ粉末に対しては、分級点を０．１μｍに設定した気流分級機で、１回分級した。
【０１１８】
出発原料のフィッシャー径が７．５０μｍであるＷＣ粉末に対しては、分級点を１．０μｍに設定した気流分級機で、１回分級した。
【０１１９】
＜超硬合金の調製＞
まず、１．５質量％のＴａＣと、０．４質量％のＣｒ3Ｃ2と、８．５質量％のＣｏと、上記で得られたＷＣ粒子（残部）とからなる組成に配合した超硬合金原料粉末を準備した。
【０１２０】
続いて、上記の超硬合金原料粉末と、パラフィンワックスと、エタノール溶媒とを、粉砕用ボールを入れないボールミルで１０時間攪拌することにより混合物を得た。
【０１２１】
比較例として、球状化処理および／または分級処理を行なっていないＷＣ粒子を用いたこと以外は、上記と同組成に配合した超硬合金原料粉末を準備した後、該超硬合金原料粉末と、パラフィンワックスと、エタノール溶媒とを、粉砕用ボールを入れたボールミルで８時間攪拌することにより混合物を得た。
【０１２２】
その後、この混合物をスプレードライ乾燥して造粒粉末を得た。
＜基材の調製＞
次いで、上記の造粒粉末をプレス成形し、１０Ｐａ以下の真空雰囲気下１４００℃で１時間焼結した。
【０１２３】
続いて、得られた焼結体の刃先稜線にＳｉＣブラシホーニング処理を行なうことによって、すくい面と逃げ面との交差部に対して、半径が約０．０５ｍｍのアール（Ｒ）を付与した（以下、該部分を刃先部とも記す）。そして、刃先交換型チップの底面に対して、平坦研磨処理行なって、ＳＥＭＴ１３Ｔ３ＡＧＳＮ−Ｇ（住友電工ハードメタル株式会社製）形状の刃先交換型切削チップの基材とした。
【０１２４】
＜超硬合金組織の観察＞
このようにして作製した基材の刃先部を切断して、ダイヤモンドペーストを用いて鏡面加工した後、クロスセクションポリッシャー装置を用いて、該加工面の一部をアルゴンイオンビームによってさらに研磨し、顕微鏡観察用試料とした。
【０１２５】
上記観察用試料を、電界放射型電子顕微鏡（ＦＥ−ＳＥＭ）を用いて、５０００倍の倍率で観察し、反射電子像画像を５視野撮影した。
【０１２６】
得られた５視野のうち１視野において、視野中心部のＷＣ粒子（総数Ｎ）について、画像解析式粒度分布測定ソフトウェア（製品名：「Ｍａｃ−Ｖｉｅｗ」，株式会社マウンテック製）を用いて、円形度の平均値、円形度の分散および平均粒径をそれぞれ算出した。
【０１２７】
ここで、総数Ｎは、表１のＮｏ．５および１０については、２００個、それ以外は３００個とした。
【０１２８】
さらに、総数Ｎのうち、粒子の断面積が小さいほうからＷＣ粒子を選び出して、総数０．２ＮのＷＣ粒子からなる粒子群Ｐを作成した。同粒子群Ｐについて、円形度の平均値および円形度の分散を算出した。
【０１２９】
その他の４視野についても同様の計測を行ない（すなわち、同様の計測を５回行なった）、全５回の平均値を求めた。その結果（平均値）を表１に示す。
【０１３０】
＜被膜の形成＞
続いて、このようにして得られた刃先交換型切削チップの基材に対して、以下の成膜条件で被膜を形成した。
【０１３１】
＜成膜条件＞
刃先交換型切削チップの表面に、物理蒸着法である公知のイオンプレーティング法を用いて４．０μｍのＴｉＡｌＮ層である被膜を形成した。
【０１３２】
＜評価＞
＜耐摩耗性評価＞
上記で作製した刃先交換型切削チップの耐摩耗性評価を以下のようにして行なった。
【０１３３】
刃先交換型切削チップの１つを型番ＷＧＣ４１６０Ｒ（住友電工ハードメタル株式会社製）のカッタにセットし、これを用いて合金鋼の正面フライス加工による耐摩耗性試験を行なった。本性能評価は、１つの刃先交換型切削チップのみをカッタに取り付けて行なっている。
【０１３４】
＜加工条件＞
被削材には、ＳＣＭ４３５：ブロック材（３００ｍｍ×１００ｍｍ）を用いた。
【０１３５】
切削速度は、Ｎｏ．１〜３、６〜８（出発原料のフィッシャー径が３．４０μｍである切削チップ）については、２４０ｍ／ｍｉｎとした。
【０１３６】
Ｎｏ．４、９（出発原料のフィッシャー径が０．７０μｍである切削チップ）については、１８０ｍ／ｍｉｎとした。
【０１３７】
Ｎｏ．５、１０（出発原料のフィッシャー径が７．５０μｍである切削チップ）については、本評価を行なわなかった。
【０１３８】
その他の条件は、送り＝０．３２ｍｍ／刃、切込み量＝２．０ｍｍ、センターカット、クーラント：なし、とした。
【０１３９】
上記の条件で、切削加工を行ない、逃げ面摩耗量が０．１ｍｍに到達した時点での加工面積を測定した。その結果を表１の「加工面積Ａ」の欄に示す。
【０１４０】
表１中、加工面積Ａが大きいほど、耐摩耗性に優れていることを示している。
＜耐欠損性評価＞
また、以下のように評価条件を変えて、合金鋼の正面フライス加工による耐欠損性試験を行なった。本性能評価は、１つの刃先交換型切削チップのみをカッタに取り付けて行なっている。
【０１４１】
＜加工条件＞
被削材には、ＳＣＭ４３５：ブロック材（３００ｍｍ×８０ｍｍ）を用いた。
【０１４２】
切削速度は、Ｎｏ．１〜３、６〜８（出発原料のフィッシャー径が３．４０μｍである切削チップ）については、２８０ｍ／ｍｉｎとした。
【０１４３】
Ｎｏ．４、９（出発原料のフィッシャー径が０．７０μｍである切削チップ）については、本評価を行なわなかった。
【０１４４】
Ｎｏ．５、１０（出発原料のフィッシャー径が７．５０μｍである切削チップ）については、３３０ｍ／ｍｉｎとした。
【０１４５】
その他の条件は、送り＝０．３３ｍｍ／刃、切込み量＝２．０ｍｍ、センターカット、クーラント：あり、とした。
【０１４６】
上記の条件で、切削加工を行ない、逃げ面側の欠損量が０．３ｍｍに到達した時点での加工面積を測定した。その結果を表１の「加工面積Ｂ」の欄に示す。
【０１４７】
本評価は、フライスによる断続切削であり、加工時の摩擦熱による発熱と、クーラントの使用による冷却とによる、いわゆる熱サイクルが繰り返されたときの、熱亀裂に伴なう欠損に対する耐性を評価している。
【０１４８】
熱を逃がし易い工具材料や、熱的に均質で局所的な温度上昇が生じ難い材料は、熱亀裂の発生が少なく、それに伴なう欠損も発生し難いため、工具寿命は長くなる。
【０１４９】
表１中、加工面積Ｂが大きいほど、熱亀裂の発生が少なく、耐欠損性に優れていることを示している。
【０１５０】
【表１】
0005811954.tif 000007
【０１５１】
表１中、刃先交換型切削チップＮｏ．１〜６が本発明の実施例であり、Ｎｏ．７〜１０が比較例である（比較例には「＊」が付されている）。
【０１５２】
表１より明らかなように、本発明の超硬合金からなる切削工具用基材を用いた実施例の刃先交換型切削チップは、該基材のいずれか１の表面に対する垂直断面に含まれるＷＣ粒子の円形度の平均値が０．７５以上であり、かつ該円形度の分散が０．０１０以下であり、以って、本発明の超硬合金からなる切削工具用基材は、耐摩耗性をはじめとする刃先強度を改善させたものであることが確認できた。
【０１５３】
また、Ｎｏ．１、２、６の刃先交換型切削チップは、該基材のいずれか１の表面に対する垂直断面に含まれる、ＷＣ粒子の全数に対して２０％の粒子を、粒子の断面積が小さい方から選び出して粒子群Ｐとしたとき、該粒子群Ｐに含まれるＷＣ粒子は、円形度の平均値が、０．７０以上であり、かつ該円形度の分散が、０．０１５以下であり、以って、本発明の効果をさらに高めたものであることが確認できた。
【０１５４】
さらに、平均粒径が０．４μｍ未満であるＮｏ．４および平均粒径が５．０を超過するＮｏ．５に比べて、平均粒径が０．４μｍ以上５．０μｍ以下であるＮｏ．１〜３は、本発明の効果が顕著であることが確認できた。
【０１５５】
＜実施例２＞
以下のようにして超硬合金からなる基材を用いた切削工具（刃先交換型切削チップ）Ｎｏ．１〜５を作製した。なお、各刃先交換型切削チップにおいて、ＷＣ原料粉末のフィッシャー径、球状化条件、分級の有無および成膜の有無の組合せは、以下の表２の通りである。
【０１５６】
表２中、球状化条件の欄が、「無」とは、出発原料のＷＣ粉末に対して球状化処理を行なわず、かつ超硬合金原料粉末の混合の際、粉砕混合を行なったことを示す。
【０１５７】
また、球状化条件の欄が、「５Ｈ」とは、ＷＣ粉末を、アセトンともに、粉砕用ボールを入れないボールミルで５時間混合を行ない、かつ超硬合金原料粉末の混合の際、粉砕の発生しない条件で混合したことを示す。
【０１５８】
まず、出発原料として、フィッシャー径が３．８０μｍのＷＣ粉末を準備した。
＜球状化処理＞
このＷＣ粉末を、表２に記載した作製条件によって処理し、実施例１と同様にして、円形度が高められたＷＣ粉末を得た。
【０１５９】
＜分級処理＞
次いで球状化処理を行なったＷＣ粉末に以下の条件の分級処理を実行し、目的の円形度と円形度の分散を有するＷＣ粉末を得た。
【０１６０】
＜分級条件＞
分級点を０．４μｍに設定した気流分級機で、１回分級した。
【０１６１】
また、球状化条件（３）で処理したものの一部については、分級を行なわなかった。
＜超硬合金の調製＞
まず、０．３質量％のＣｒ3Ｃ2と、５．５質量％のＣｏと、０．１質量％のＮｉと、上記で得られたＷＣ粒子（残部）とからなる組成に配合した超硬合金原料粉末を準備した以外は、実施例１と同様にして、造粒粉末を得た。
【０１６２】
＜基材の調製＞
次いで、上記の造粒粉末をプレス成型し、１０Ｐａ以下の真空雰囲気下１４５０度で１時間焼結して、形状がＳＰＧＮ１２０３０８（ＪＩＳ  Ｂ４１２０−１９９８）である焼結体を得た。
【０１６３】
続いて、得られた焼結体の刃先稜線にＳｉＣブラシホーニング処理を行なうことによって、すくい面と逃げ面との交差部に対して、半径が約０．０２ｍｍのアール（Ｒ）を付与して、刃先交換型切削チップの基材とした。
【０１６４】
＜超硬合金組織の観察＞
上記で作製した刃先交換型切削チップの超硬合金組織を、表２のＮｏ．１〜５のすべてについて総数Ｎを３００個とした以外は、実施例１と同様にして評価した。その結果を表２に示す。
【０１６５】
＜評価＞
＜耐摩耗性評価＞
上記で作製した刃先交換型切削チップの耐摩耗性評価を以下のようにして行なった。
【０１６６】
刃先交換型切削チップの１つを型番ＦＰ１１Ｒ−４４Ａ（住友電工ハードメタル株式会社製）のバイトにセットし、これを用いてＴｉ合金の連続旋削加工による耐摩耗性試験を行なった。
【０１６７】
切削加工条件は、被削材として、Ｔｉ−６Ａｌ−４Ｖ：丸棒（φ２００ｍｍ）を用い、この被削材に対し、切削速度＝７５ｍ／ｍｉｎ、送り＝０．２５ｍｍ／刃、切込み量＝１．０ｍｍ、クーラント：あり（水溶性クーラント）、として５分間切削加工を行なった。このようにして切削加工を行なった後に、コンパレーターを用いて刃先交換型切削チップの逃げ面摩耗量（ＶＢ）を測定した。その結果を表２に示す。
【０１６８】
逃げ面摩耗量が少ないほど、耐摩耗性に優れていることを示している。
【０１６９】
【表２】
0005811954.tif 000008
【０１７０】
表２中、刃先交換型切削チップＮｏ．１〜３が本発明の実施例であり、Ｎｏ．４、５が比較例である（比較例には「＊」が付されている）。
【０１７１】
表２より明らかなように、本発明の超硬合金からなる基材を用いた実施例の刃先交換型切削チップは、該基材のいずれか１の表面に対する垂直断面に含まれるＷＣ粒子の円形度の平均値が０．７５以上であり、かつ該円形度の分散が０．０１０以下であり、以って、本発明の超硬合金からなる切削工具用基材は、耐摩耗性をはじめとする刃先強度を改善させたものであることが確認できた。
【０１７２】
一方、Ｎｏ．５の刃先交換型切削チップは、加工後に０．２５ｍｍの欠損が発生しており、逃げ面摩耗量を測定できなかった。Ｎｏ．５は、ＷＣ粒子の円形度の分散が大きく（すなわち、円形度のバラツキが大きい）、合金組織の均質性が低いため、組織内に局所的に強度の低い部分が存在し、切削時に、その部分に負荷が集中して欠損に至ったものと考えられる。
【０１７３】
また、Ｎｏ．１、２の刃先交換型切削チップは、該基材のいずれか１の表面に対する垂直断面に含まれる、ＷＣ粒子の全数に対して２０％の粒子を、粒子の断面積が小さい方から選び出して粒子群Ｐとしたとき、該粒子群Ｐに含まれるＷＣ粒子は、円形度の平均値が、０．７０以上であり、かつ該円形度の分散が、０．０１５以下であり、以って、本発明の効果をさらに高めたものであることが確認できた。
【０１７４】
＜実施例３＞
以下のようにして超硬合金からなる基材を用いた切削工具（刃先交換型切削チップ）Ｎｏ．１〜７を作製した。なお、各刃先交換型切削チップにおいて、ＷＣ原料粉末のフィッシャー径、球状化条件、分級の有無および成膜の有無の組合せは、以下の表３の通りである。
【０１７５】
表３中、球状化条件の欄が、「無」とは、出発原料のＷＣ粉末に対して球状化処理を行なわず、かつ超硬合金原料粉末の混合の際、粉砕混合を行なったことを示す。
【０１７６】
また、球状化条件の欄が、「５Ｈ」とは、ＷＣ粉末を、アセトンともに、粉砕用ボールを入れないボールミルで５時間混合を行ない、かつ超硬合金原料粉末の混合の際、粉砕の発生しない条件で混合したことを示す。
【０１７７】
まず、出発原料として、実施例１で用いたフィッシャー径が、３．４０μｍ、０．７０μｍのＷＣ粉末を準備した。
【０１７８】
＜球状化処理＞
このＷＣ粉末を、表３に記載した作製条件によって処理し、実施例１と同様にして、円形度が高められたＷＣ粉末を得た。
【０１７９】
＜分級処理＞
次いで、実施例１と同様にして、分級処理を実行し、目的の円形度と円形度の分散を有するＷＣ粉末を得た。
【０１８０】
＜超硬合金の調製＞
まず、０．２質量％のＴｉＣと、０．５質量％のＴａＣと、０．４質量％のＣｒ3Ｃ2と、５．２質量％のＣｏと、上記で得られたＷＣ粒子（残部）とからなる組成に配合した超硬合金原料粉末を準備した以外は、実施例１と同様にして、造粒粉末を得た。
【０１８１】
＜基材の調製＞
次いで、上記の造粒粉末をプレス成形し、１０Ｐａ以下の真空雰囲気下１４５０℃で１時間焼結した。
【０１８２】
続いて、得られた焼結体の刃先稜線にＳｉＣブラシホーニング処理を行なうことによって、すくい面と逃げ面との交差部に対して、半径が約０．０３ｍｍのアール（Ｒ）を付与した。そして、刃先交換型チップの底面に対して、平坦研磨処理行なって、ＣＮＭＧ１２０４０８Ｎ−ＧＵ（住友電工ハードメタル株式会社製）形状の刃先交換型切削チップの基材とした。なお、焼結体の表面には、厚み１５μｍの脱β層が形成されていた。
【０１８３】
＜超硬合金組織の観察＞
上記で作製した刃先交換型切削チップの超硬合金組織を、表３のＮｏ．１〜７のすべてについて総数Ｎを３００個とした以外は、実施例１と同様にして評価した。その結果を表３に示す。
【０１８４】
＜被膜の形成＞
続いて、このようにして得られた刃先交換型切削チップの基材に対して、以下の成膜条件で被膜を形成した。
【０１８５】
＜成膜条件＞
刃先交換型切削チップの表面に、化学蒸着法である公知の気相合成法を用いて、ＴｉＮ層（０．２μｍ）とＭＴ−ＴｉＣＮ層（８．０μｍ）とＴｉＢＮ層（０．８μｍ）とα−Ａｌ2Ｏ3層（６．２μｍ）とＴｉＮ層（０．２μｍ）とをこの順番で積層した被膜を形成した（括弧内の数値は厚みを示す）。
【０１８６】
＜評価＞
＜耐摩耗性評価＞
上記で作製した刃先交換型切削チップの耐摩耗性評価を以下のようにして行なった。
【０１８７】
刃先交換型切削チップの１つを型番ＰＣＬＮＲ２５２５−４３（住友電工ハードメタル株式会社製）のバイトにセットし、これを用いて合金鋼の連続旋削加工による耐摩耗性試験を行なった。
【０１８８】
切削加工条件は、被削材として、ＳＣＭ４３５：丸棒（φ３５０ｍｍ）を用い、この被削材に対し、切削速度＝２７０ｍ／ｍｉｎ、送り＝０．２３ｍｍ／刃、切込み量＝１．５ｍｍ、クーラント：なし、として２０分間切削加工を行なった。このようにして切削加工を行なった後に、コンパレーターを用いて刃先交換型切削チップの逃げ面摩耗量（ＶＢ）を測定した。その結果を表３に示す。
【０１８９】
逃げ面摩耗量が少ないほど、耐摩耗性に優れていることを示している。
【０１９０】
【表３】
0005811954.tif 000009
【０１９１】
表３中、刃先交換型切削チップＮｏ．１〜４が本発明の実施例であり、Ｎｏ．５〜７が比較例である（比較例には「＊」が付されている）。
【０１９２】
表３より明らかなように、本発明の超硬合金からなる基材を用いた実施例の刃先交換型切削チップは、該基材のいずれか１の表面に対する垂直断面に含まれるＷＣ粒子の円形度の平均値が０．７５以上であり、かつ該円形度の分散が０．０１０以下であり、以って、本発明の超硬合金からなる切削工具用基材は、耐摩耗性をはじめとする刃先強度を改善させたものであることが確認できた。
【０１９３】
一方、Ｎｏ．６の刃先交換型切削チップは、加工後に０．３３ｍｍの欠損が発生しており、逃げ面摩耗量を測定できなかった。Ｎｏ．６は、ＷＣ粒子の円形度の分散が大きく（すなわち、円形度のバラツキが大きい）、合金組織の均質性が低いため、組織内に局所的に強度の低い部分が存在し、切削時に、その部分に負荷が集中して欠損に至ったものと考えられる。
【０１９４】
また、Ｎｏ．２の刃先交換型切削チップは、該基材のいずれか１の表面に対する垂直断面に含まれる、ＷＣ粒子の全数に対して２０％の粒子を、粒子の断面積が小さい方から選び出して粒子群Ｐとしたとき、該粒子群Ｐに含まれるＷＣ粒子は、円形度の平均値が、０．７０以上であり、かつ該円形度の分散が、０．０１５以下であり、以って、本発明の効果をさらに高めたものであることが確認できた。
【０１９５】
さらに、平均粒径が０．４μｍ未満であるＮｏ．４に比べて、平均粒径が０．４μｍ以上５．０μｍ以下であるＮｏ．１、２は本発明の効果が顕著であることが確認できた。
【０１９６】
＜実施例４＞
以下のようにして超硬合金からなる基材を用いた切削工具（刃先交換型切削チップ）Ｎｏ．１〜８を作製した。なお、各刃先交換型切削チップにおいて、ＷＣ原料粉末のフィッシャー径、球状化条件、分級の有無、成膜の有無ならびに超硬合金の組成の組合せは、以下の表４の通りである。
【０１９７】
表４中、球状化条件の欄が、「無」とは、出発原料のＷＣ粉末に対して球状化処理を行なわず、かつ超硬合金原料粉末の混合の際、粉砕混合を行なったことを示す。
【０１９８】
また、球状化条件の欄が、「２０Ｈ」とは、ＷＣ粉末を、アセトンともに、粉砕用ボールを入れないボールミルで２０時間混合を行ない、かつ超硬合金原料粉末の混合の際、粉砕の発生しない条件で混合したことを示す。
【０１９９】
まず、出発原料として、フィッシャー径が１．８μｍのＷＣ粉末を準備した。
＜球状化処理＞
このＷＣ粉末を、表４に記載した作製条件によって処理し、実施例１と同様にして、円形度が高められたＷＣ粉末を得た。
【０２００】
＜分級処理＞
次いで、分級点を０．３μｍに設定した気流分級機を用いたこと以外は、実施例１と同様にして、分級処理を実行し、目的の円形度と円形度の分散を有するＷＣ粉末を得た。
【０２０１】
＜超硬合金の調製＞
まず、表４に示す組成で配合した原料粉末を準備した。
【０２０２】
続いて、上記の超硬合金原料粉末と、液体パラフィンワックス（２．０質量％）と、エタノール溶媒とを、粉砕用ボールを入れないボールミルで２４時間攪拌することにより混合物を得た。
【０２０３】
ここで、比較試験として、Ｎｏ．７については、超硬合金原料粉末を、圧力値を１００ＭＰａに設定した湿式ジェットミルで処理したのち、粉砕ボールと共に、アキシャルミキサーで２時間混合して混合物を得た。
【０２０４】
また、別の比較試験として、Ｎｏ．８については、超硬合金原料粉末と、パラフィンワックスと、エタノール溶媒とを、粉砕用ボールを入れてボールミルで２４時間攪拌することにより混合物を得た。
【０２０５】
＜基材の調製＞
次いで、上記の造粒粉末をプレス成形し、１０Ｐａ以下の真空雰囲気下１４５０℃で１時間焼結して、形状がＳＮＧＮ１２０４０８（ＪＩＳ  Ｂ４１２０−１９９８）である刃先交換型切削チップの基材とした。（本実施例では、刃先への加工は行なわなかった。）
＜超硬合金組織の観察＞
上記で作製した刃先交換型切削チップの超硬合金組織を、表４のＮｏ．１〜８のすべてについて総数Ｎを３００個とした以外は、実施例１と同様にして評価した。その結果を表４に示す。
【０２０６】
＜被膜の形成＞
続いて、このようにして得られた刃先交換型切削チップの基材に対して、実施例１と同様にして被膜を形成した。
【０２０７】
＜評価＞
＜耐摩耗性評価＞
上記で作製した刃先交換型切削チップの耐摩耗性評価を以下のようにして行なった。
【０２０８】
刃先交換型切削チップの１つを型番ＤＮＦ４１６０Ｒ（住友電工ハードメタル株式会社製）のカッタにセットし、これを用いて合金鋼の正面フライス加工による耐摩耗性試験を行なった。本性能評価は、１つの刃先交換型切削チップのみをカッタに取り付けて行なっている。
【０２０９】
切削加工の条件は、被削材として、ＳＣＭ４４０：ブロック材（３００ｍｍ×１００ｍｍ）を用い、この被削材に対し、切削速度＝２４０ｍ／ｍｉｎ、送り＝０．２８ｍｍ／刃、切込み量＝２．０ｍｍ、センターカット、切削油：なし、として１５分間切削加工を行なった。このようにして切削加工を行なった後に、コンパレーターを用いて刃先交換型切削チップの逃げ面摩耗量（ＶＢ）を測定した。その結果を表４に示す。
【０２１０】
逃げ面摩耗量が少ないほど、耐摩耗性に優れていることを示している。
＜耐初期欠損性評価＞
上記で作製した刃先交換型切削チップの耐初期欠損性評価を以下のようにして行なった。
【０２１１】
刃先交換型切削チップの１つを型番ＤＮＦ４１６０Ｒ（住友電工ハードメタル株式会社製）のカッタにセットし、これを用いて炭素鋼の強断続フライス加工による耐初期欠損性試験を行なった。本性能評価は、１つの刃先交換型切削チップのみをカッタに取り付けて行なっている。
【０２１２】
切削加工の条件は、被削材として、Ｓ５０Ｃ：ブロック材（３００ｍｍ×１００ｍｍ、スリット有り）を用い、この被削材に対し、切削速度＝７０ｍ／ｍｉｎ、送り＝０．６０ｍｍ／刃、切込み量＝２．０ｍｍ、センターカット、切削油：なし、として１分間切削加工を行なった。この条件で切削加工を２０回行ない、全２０個の刃先交換型切削チップのうちの破損が生じた刃先交換型切削チップの割合を破損率（％）として算出した。その結果を表４の「破損率（％）」の欄に示す。
【０２１３】
表４中、破損率が低いほど、耐初期欠損性が優れていることを示している。
【０２１４】
【表４】
0005811954.tif 000010
【０２１５】
表４中、刃先交換型切削チップＮｏ．１〜６が本発明の実施例であり、Ｎｏ．７、８が比較例である（比較例には「＊」が付されている）。
【０２１６】
表４より明らかなように、本発明の超硬合金からなる基材を用いた実施例の刃先交換型切削チップは、該基材のいずれか１の表面に対する垂直断面に含まれるＷＣ粒子の円形度の平均値が０．７５以上であり、かつ該円形度の分散が０．０１０以下であり、以って、本発明の超硬合金からなる切削工具用基材は、耐摩耗性をはじめとする刃先強度を改善させたものであることが確認できた。
【０２１７】
また、Ｎｏ．１〜４を比較すると、超硬合金に含まれるＣｒ3Ｃ2を除く化合物相または固溶体相の配合量は、０．３〜３．５質量％の範囲においては、配合量が多いほど、耐摩耗性に優れる結果となった。
【０２１８】
以上のように本発明の実施の形態および実施例について説明を行なったが、上述の各実施の形態および実施例の構成を適宜組み合わせることも当初から予定している。
【０２１９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。